(57)【要約】【課題】明光下でも高コントラストの画像を表示できる所定視野角の投影用スクリーンを実現する。【解決手段】基材２３上に、三原色波長領域の光に対して高反射特性を有し、前記三原色波長領域以外の少なくとも可視波長領域の光に対して高吸収特性を有する光反射性粒子２１を含有する反射拡散層２２が形成されてなり、前記反射拡散層２２の表面に光拡散制御板２４が設けられ、前記基材２３の背面に黒色系光吸収層２５が設けられていることを特徴とする。【選択図】図３
2004170959.tif 000002
【特許請求の範囲】
【請求項１】
基材上に、三原色波長領域の光に対して高反射特性を有し、前記三原色波長領域以外の少なくとも可視波長領域の光に対して高吸収特性を有する光反射性粒子を含有する反射拡散層が形成されてなることを特徴とする投影用スクリーン。
【請求項２】
前記基材は、光吸収性を有する黒色系であることを特徴とする請求項１記載の投影用スクリーン。
【請求項３】
前記光反射性粒子は、可視波長領域の光を吸収するコアと、前記三原色波長領域の光に対して高反射特性を有し、前記三原色波長領域以外の少なくとも可視波長領域の光に対して高透過特性を有する被覆層とを備えることを特徴とする請求項１記載の投影用スクリーン。
【請求項４】
前記被覆層は、高屈折率層と低屈折率層とを交互に積層した光学多層膜からなり、前記光学多層膜は、最内層と最外層が高屈折率層で構成されることを特徴とする請求項３記載の投影用スクリーン。
【請求項５】
前記光学多層膜は、前記高屈折率層の厚さより、前記低屈折率層の厚さを大とし、各層の屈折率をｎ、厚みをｄとしたとき、光学膜厚ｎｄが、λ＝５５０ｎｍのときのＱＷＯＴ値で１０．４〜１１．４又は８．８〜９．２の範囲にあることを特徴とする請求項４記載の投影用スクリーン。
【請求項６】
前記反射拡散層は、前記光反射性粒子と、結合剤と、溶媒とからなる溶液を前記基材上に塗布することによって形成されていることを特徴とする請求項１記載の投影用スクリーン。
【請求項７】
基材上に、三原色波長領域の光に対して高反射特性を有し、前記三原色波長領域以外の少なくとも可視波長領域の光に対して高吸収特性を有する光反射性粒子を含有する反射拡散層が形成されてなり、
前記反射拡散層の表面に光拡散制御手段が設けられ、
前記基材の背面には黒色系光吸収層が設けられていることを特徴とする投影用スクリーン。
【請求項８】
前記光拡散制御手段は、所望の光拡散角に調整された板状及びもしくはフィルム状部材が前記反射拡散層上に形成されたものであることを特徴とする請求項７記載の投影用スクリーン。
【発明の詳細な説明】
【技術分野】
【０００１】
本発明は、光反射性粒子を用いた投影用スクリーンに係り、特に明光下でもプロジェクターの投影画像を明瞭に見ることができる反射型の投影用スクリーンに関する。
【背景技術】
【０００２】
会議等においては、資料を提示する方法として液晶プロジェクター、スライドプロジェクター等を用いてスクリーン上に拡大表示することが一般に行われている。この種のプロジェクターとしては、例えば、光源から出射された光線を赤（Ｒ）、緑（Ｇ）、青（Ｂ）の各色の光線に分離して所定の光路に収束させる照明光学系と、Ｒ、Ｇ、Ｂ各色の光束をそれぞれ光変調する液晶パネル（ライトバルブ）と、光変調されたＲ、Ｇ、Ｂ各色の光束を合成する光合成部とを備え、光合成部により合成されたカラー画像を投射レンズによりスクリーンに拡大投影するものがある。
【０００３】
また、最近では、光源に狭帯域三原色光源、例えばＲ、Ｇ、Ｂ各色の狭帯域光を発するレーザー発振器を使用し、液晶パネルの代わりにグレーティングライトバルブ（ＧＬＶ：Grating Light Valve）を用いてＲ、Ｇ、Ｂ各色の光束を空間的に変調するプロジェクターも開発されている。
【０００４】
このようなプロジェクターに用いられる投影用スクリーンは、従来、ナイロンなど合成繊維により織り込まれた布の表面に、粒子径の異なるシリカ球を分散させた透明樹脂を塗布して作製される。これにより、入射したプロジェクター画像光が散乱反射され、広い視野角とある程度の反射によるコントラスト特性を得ることができる。
【０００５】
また、視野角が広く、パソコン画像等の白地の多い静止画像を明瞭に映し出すことができる投影用スクリーンとして、図５に示すように光反射性を有する樹脂シート（基材９１）上に、青色を反射し青色の補色を透過するパール顔料９２ｂと光拡散材の透明樹脂ビーズ９２ａを分散させてなる光拡散層９２を設けたものも提案されている（例えば、特許文献１参照。）。
【０００６】
ところで、粉体核粒子を屈折率の異なる多層膜で被覆することにより特定の波長の光を選択的に反射する光選択反射性を付与した粉体が開発され、その干渉色により種々の色調のカラーインキや機能性カラーインキに適用できることが示されている（特許文献２参照。）。
【０００７】
【特許文献１】特開平１１−１９４４２４号公報
【特許文献２】特開平１０−６０３５０号公報
【発明の開示】
【発明が解決しようとする課題】
【０００８】
上述した従来の投影用スクリーンでは、入射したプロジェクター画像光だけでなく、外光も散乱反射されるため、太陽光、蛍光灯や白色光などの外光光源がプロジェクターにより投影された画像に重畳されると、その外光光源の強度によっては、著しいコントラストの低下を招来することとなり、プロジェクター投影時は、室内照明を消灯し、カーテンを閉めて外光をさえぎるなどの処置を一般的に施していた。
【０００９】
本発明は、プロジェクター画像光のみ反射して散乱させることができれば、映写環境にかかわらず常に高コントラストの投影画像を映し出すことができることに着目してなされたもので、明光下でも高コントラストの画像を表示することができる広視野角の投影用スクリーンを提供することを目的とする。
【００１０】
また、本発明は、明光下でも高コントラストの画像を表示することができる視野角の制御された投影用スクリーンを提供することを目的とする。
【課題を解決するための手段】
【００１１】
本願発明者は、粉体粒子を屈折率の異なる特定の多層膜で被覆して光選択反射性を付与した粉体をスクリーンに応用すれば、プロジェクター画像光のみ反射して散乱させることが可能で、映写環境にかかわらず常に高コントラストの投影画像を映し出す投影用スクリーンとすることができることを見出し、本発明に至った。
すなわち、本発明の投影用スクリーンは、基材上に、三原色波長領域の光に対して高反射特性を有し、三原色波長領域以外の少なくとも可視波長領域の光に対して高吸収特性を有する光反射性粒子を含有する反射拡散層が形成されてなることを特徴とする。
【００１２】
上記基材は、光吸収性を有する黒色系であることが好ましい。
また、上記光反射性粒子は、可視波長領域の光を吸収するコアと、三原色波長領域の光に対して高反射特性を有し、三原色波長領域以外の少なくとも可視波長領域の光に対して高透過特性を有する被覆層とで構成される。このような反射特性を有する被覆層は、高屈折率層とこれより屈折率の低い低屈折率層を交互に積層した光学多層膜とすることで実現する。この場合の光学多層膜は、コアに接する側と外表面側に高屈折率層を配置した少なくとも３層以上の積層膜が好ましい。
【００１３】
高屈折率層の材料としては、屈折率１.５以上の可視波長領域（３５０ｎｍ〜８００ｎｍ）で透明な材料、例えば酸化チタン（ＴｉＯ２）、酸化セリウム（ＣｅＯ２）、硫化亜鉛（ＺｎＳ）、酸化ジルコニウム（ＺｒＯ２）、酸化アンチモン（Ｓｂ２Ｏ３）、酸化インジウム（Ｉｎ２Ｏ３）、酸化ハフニウム（ＨｆＯ２）等が用いられ、低屈折率層の材料としては、屈折率１.５未満の可視波長領域（３５０ｎｍ〜８００ｎｍ）で透明な材料、例えば酸化ケイ素（ＳｉＯ２）、フッ化マグネシウム（ＭｇＦ２）、フッ化カルシウム（ＣａＦ２）、フッ化リチウム（ＬｉＦ）等が用いられる。また、コアの材料としては、黒色の材料、例えばマグネタイト、カーボン等が用いられる。
【００１４】
上記光学多層膜は、前記高屈折率層の厚さより、前記低屈折率層の厚さを大とすることが好ましく、上記光反射性粒子の被覆層における高屈折率層及び低屈折率層は、屈折率をｎ、厚さをｄとしたとき、その光学膜厚ｎｄが、λ＝５５０ｎｍのときのＱＷＯＴ値で１０.４〜１１.４又は８．８〜９.２の範囲となるように膜厚調整することが好ましい。
ここで、ＱＷＯＴとはλ／４を単位とする光学的距離であり、次式で表される。
【００１５】
ＱＷＯＴ＝ｎｄ／（λ／４）
【００１６】
上記基材の上に形成される反射拡散層は、光反射性粒子と、結合剤と、溶媒とからなる溶液を前記基材上に塗布することによって形成することができる。また、基材の裏面にカーボンブラック等を含有した黒インキを塗布したり、黒色フィルムを貼り合わせることにより、基材に光吸収性を持たせ、光反射性粒子間を透過した光を吸収させることで、よりコントラストの向上を図ることもできる。
【００１７】
また、本発明の投影用スクリーンは、基材上に、三原色波長領域の光に対して高反射特性を有し、三原色波長領域以外の少なくとも可視波長領域の光に対して高吸収特性を有する光反射性粒子を含有する反射拡散層が形成されてなり、反射拡散層の表面に光拡散制御手段が設けられ、基材の背面には黒色系光吸収層が設けられていることを特徴とする。
【００１８】
上記光拡散制御手段は、所望の光拡散角に調整された板状及びもしくはフィルム状部材が前記反射拡散層上に形成されたものであることが好ましい。
【発明の効果】
【００１９】
本発明の効果として、請求項１〜８の発明によれば、三原色波長領域の光に対して選択的に高反射特性を有する光反射性粒子をスクリーンの基材上に配置することにより、この粒子によりプロジェクター光のみを散乱反射し、外光は吸収することができるため、明光下でも高コントラストの画像を表示できる広視野角の投影用スクリーンを実現することができる。すなわち、三原色波長領域の光からなるプロジェクター光のみを大きい散乱角度で反射して拡散し、外光である三原色波長領域以外の光は吸収するため、映写環境にかかわらず常に高コントラストの投影画像を表示することができる。
【００２０】
請求項９の発明によれば、基材に光吸収層を持たせることにより、光反射性粒子の層を透過した光を吸収させることができ、投影画像のコントラストをより向上させることができる。
【００２１】
請求項１０の発明によれば、光反射性粒子で反射された三原色波長領域の光からなるプロジェクター光を、拡散角が制御された拡散制御板を用いて、拡散を制御することにより、指向性を持った投影用スクリーンが実現可能になる。
【発明を実施するための最良の形態】
【００２２】
以下、図面に基づいて本発明の実施の形態を説明する。
図１は、本発明の投影用スクリーンの一実施の形態を示すもので、平均粒径５〜数１０μｍの粒径の異なる光反射性粒子１を結合剤にて分散してなる反射拡散層２が基材３上に形成されている。
【００２３】
光反射性粒子１は、マグネタイトやカーボンのような光吸収材となる黒色の粒子をコアにして、屈折率１.５以上の高屈折率材料からなる高屈折率層と屈折率１.５未満の低屈折率材料からなる低屈折率層を交互に積層した光学多層膜からなる被覆層が形成されている。この光学多層膜は、高屈折率層と低屈折率層の膜厚ｄをそれぞれの屈折率ｎに応じて所定範囲に調整することで、Ｒ（６４０ｎｍ〜７８０ｎｍ）、Ｇ（４９０ｎｍ〜５６０ｎｍ）、Ｂ（４５０ｎｍ〜４９０ｎｍ）の三原色波長領域光を反射し、それ以外の波長領域光（迷光）は透過する選択的反射特性を有することができる。この光学多層膜における積層数は３以上の奇数が好ましく、黒色粒子に高屈折率層、低屈折率層、高屈折率層の順に積層される。被覆層を透過した光は黒色粒子のコアで吸収されるため、光反射性粒子１としては、三原色波長領域光に対しては高反射特性を示し、それ以外の波長領域光に対しては高吸収特性を示すことになる。
【００２４】
上記光学多層膜には、少なくとも可視波長領域（３５０ｎｍ〜８００ｎｍ）で透明な材料が使用されるが、屈折率１.５以上の高屈折率材料としては、ＴｉＯ２、ＣｅＯ２、ＺｎＳ、ＺｒＯ２、Ｓｂ２Ｏ３、Ｉｎ２Ｏ３、ＨｆＯ２等が挙げられる。また、１.５未満の低屈折率材料としては、ＳｉＯ２、ＭｇＦ２、ＣａＦ２、ＬｉＦ等が挙げられる。
【００２５】
上記光学多層膜をコアの黒色粒子表面に形成する方法としては、化学反応を利用して成膜する化学的方法と、機械的に被覆する機械的方法があるが、膜厚のコントロールを考えた場合には化学反応を利用したほうが有利である。例えば、粒子にＳｉＯ２膜及びＴｉＯ２膜を被覆する化学的方法としては、以下の方法がある。
【００２６】
（１）  ＳｉＯ２膜の場合
ＫＣｌ、Ｈ３ＢＯ３−ＮａＯＨ系の緩衝液を所定の濃度に調整し、粒子を懸濁させ、ケイ酸ナトリウム（Ｎａ２ＳｉＯ３）水溶液を滴下した後、希釈洗浄を行ってシリカで被覆した粒子を得る。(瀬上正晴：水溶液中に置ける微粒子表面へのＳｉＯ２及びＴｉＯ２製膜：平成１２年度資源、素材学会春季大会講演要旨)
【００２７】
（２）  ＴｉＯ２膜の場合
粒子を酢酸及び酢酸ナトリウム緩衝液中に懸濁させ、硫酸チタン（Ｔｉ(ＳｉＯ４)２）水溶液を滴下し、水酸化チタンを表面に析出させる。この粒子を洗浄乾燥後に大気中で５００℃で熱処理し、ＴｉＯ２被覆粒子を得る。(瀬上正晴：水溶液中に置ける微粒子表面へのＳｉＯ２及びＴｉＯ２製膜：平成１２年度資源、素材学会春季大会講演要旨)
【００２８】
低屈折率層としてＳｉＯ２膜、高屈折率層としてＴｉＯ２膜を用いた場合、上記（１）（２）の方法により、黒色粒子にＴｉＯ２膜とＳｉＯ２膜を交互に積層して光学多層膜を形成することができる。上記化学的方法においては、膜厚の制御は溶液のｐＨ、温度、緩衝溶液組成等によって容易に行うことができる。なお、粒径の異なる光反射性粒子はコアの粒径を変えることにより容易に得ることができる。
【００２９】
また、アルコール中における金属アルコキシドの加水分解を利用した新子らの手法（新子貴史、岸本章、中塚勝人：粉末及び粉末冶金42巻p.1415(1995)）によっても、微粒子表面に積層膜を形成することは可能である。
【００３０】
基材３は、種々の材料を用いることができる。例えば、硬質の基材としては、アクリル、ポリカーボネート、メタクリルスチレン、スチレン等の板材料が挙げられる。可とう性のある基材としては、ポリエチレンテレフタレート（ＰＥＴ）、ポリエチレンナフタレート（ＰＥＮ）、ポリエチレンなどのフィルムが挙げられる。
【００３１】
また、基材として黒色フィルムなど光吸収性を有する黒色系を用いてもよい。図２にその一例を示す。平均粒径５〜数１０μｍの粒径の異なる光反射性粒子１を結合剤にて分散してなる反射拡散層２が黒色基材４上に形成された構成となっている。
【００３２】
反射拡散層２は、光反射性粒子１を均一に分散した塗料を基材３に塗布することにより形成される。塗料は、光反射性粒子１を結合剤となるポリメチルメタクリレート（ＰＭＭＡ）、フッ素系樹脂、スチレン系樹脂などの各種ＵＶもしくは熱硬化性透明樹脂に添加し、通常の混合機、アジターミル、ディスパー、ホモジナイザー、サンドグラインダー、ボールミル、超音波分散機などを用いることにより調製することができる。
また、塗料の塗布方法としては、例えばバーコート、押出しコート、リバースロールコート、ディッピングコート、噴霧コート、グラビアコート、ダイコート方法などが挙げられる。
【００３３】
上記構成の投影用スクリーンに、フロントプロジェクターからの投影光が入射すると、プロジェクター光のＲ、Ｇ、Ｂ各色の波長領域光は、反射拡散層２中に均一に分散されている大小さまざまな光反射性粒子１により乱反射される。一方、三原色波長領域以外の波長領域の外光は、光反射性粒子１に吸収される。これによって、明光下においても高コントラストの画像が広視野角でスクリーンに表示される。
【００３４】
上記の説明からも明らかなように、本実施の形態においては、黒色粒子に光学多層膜を被覆することにより、三原色波長領域の光を反射し、それ以外の波長領域の光を吸収する光反射性粒子を得ることができ、この新規な光反射性粒子の層をスクリーン表面に設けることにより、Ｒ、Ｇ、Ｂ各色の波長領域のプロジェクター光のみスクリーン表面で反射拡散させ、それ以外の波長領域の外光は吸収させることができ、これにより、映写環境にかかわらず常に高コントラストの画像を表示することができる広視野角の投影用スクリーンが実現する。
【００３５】
また、三原色波長領域の光を選択的に反射する光学多層膜は光反射性粒子１の表層にあるため、図１に示すように光反射性粒子１を配置した場合には、光学多層膜は反射拡散層２の中で凹凸のある膜となっており、スクリーン表面に光学多層膜が平面的に形成される場合に比べて、反射特性の入射角依存性が少なく、スクリーンに入射するプロジェクター光の角度が垂直方向から大きくずれても反射率の低下を招くことなく高コントラストの画像を表示することができ、結果的にスクリーンの視野角を広げることができる。
【００３６】
次に、本発明に係る投影用スクリーンの他の実施の形態を説明する。図３は、本発明の投影用スクリーンの他の実施の形態を示すもので、投影用スクリーン２０は、基材２３上に光反射性粒子２１が結合剤にて分散されてなる反射拡散層２２、光拡散制御板２４が形成され、基材２３裏面に黒色系光吸収層２５が形成されてなる。ここで、光反射性粒子２１、反射拡散層２２、基材２３は、図１に示した実施の形態と同じものでよい。
【００３７】
光拡散制御板２４は、母材中に屈折率の異なる物質を分散させることにより、その界面反射によって所望の拡散角をもたせたものでよい。例えば、熱可塑性樹脂と低分子液晶との組み合わせからなるもの、低分子液晶と光架橋性低分子液晶との組み合わせからなるもの、ポリビニールアルコールと低分子液晶との組み合わせからなるものなどがある。また、表面形状が円形、長方形、矩形による凹凸状態により所望の拡散角をもたせたものでもよい。例えば、光透過性基材シートと、該基材シート上面に塗設された結合剤ならびにビーズを含むビーズ層から構成された拡散フィルムがある。
【００３８】
また、光拡散制御板２４は、結晶性樹脂からなる連続相と非結晶樹脂からなる細長い分散相粒子とで構成し、分散相粒子の長軸方向を光拡散制御板の一定方向に配向させ、連続相と分散相粒子との屈折率差を利用して光拡散の異方性をもたせたものであってもよい。また、押出し成形時にドローしながら成膜する方法や冷却したフィルムを一軸延伸する方法などにより、連続相を構成する樹脂中に分散相を構成する成分が分散して配向されたフィルム状のものでもよい。また、透明樹脂シート中にガラスファイバーが一定の面方向に配向され、かつ分散されてなる板状のものであってもよい。
【００３９】
上記いずれの光拡散制御板も所望の拡散角に調整されたもので、板状あるいはフィルム状のものを反射拡散層２２の表面に貼り合わせることにより形成する。これにより反射拡散層２２で反射された画像光の拡散を制御することにより、指向性を持った、すなわち視野角の制御された映像を得ることができる。
【００４０】
黒色系光吸収層２５は、基材２３裏面に黒インキ等の塗布などにより形成される層であり、光反射性粒子２１に吸収されずに反射拡散層２２を透過した光（残存光）を吸収するものである。
【００４１】
図４に示すような構成で投影用スクリーン２０を適用した場合、投影用スクリーン２０への入射光のうち、フロントプロジェクター３０からの投影光のＲ、Ｇ、Ｂ各色の波長領域光は、反射拡散層２２中の光反射性粒子２１により反射され、さらに光拡散制御板２４により拡散が制御されて指向性をもった画像光となる。また、投影用スクリーン２０への入射光のうち、三原色波長領域以外の波長領域の光は光反射性粒子２１に吸収され、さらに反射拡散層２２を透過した光（残存光）は黒色系光吸収層２５に吸収される。
以上の構成により、映写環境として周辺照明９０があるような明光下においても高コントラストの画像を所定の視野角で投影用スクリーン２０に表示することが可能になる。
【実施例】
【００４２】
以下、実施例について本発明をさらに詳しく説明するが、本発明はこれに限定されない。
【００４３】
＜実施例１＞
約０.９μｍの球状マグネタイトを酢酸及び酢酸ナトリウムｐＨ３.５〜５.０の緩衝液中に懸濁させ、Ｔｉ(ＳＯ４)２水溶液を滴下し、水酸化チタンを表面に析出させた。この粒子を洗浄乾燥後に大気中で５００℃で熱処理して、屈折率２.４、厚さ６２２ｎｍのＴｉＯ２膜を被覆した粒子を得た。その後、そのＴｉＯ２被覆粒子を、ｐＨ８.５〜１０.５に調整したＫＣｌ、Ｈ３ＢＯ３−ＮａＯＨ系の緩衝液に分散させ、１０重量％のＮａ２ＳｉＯ３水溶液を滴下した。これにより屈折率１.４６、厚み１０２０ｎｍのＳｉＯ２層を被着させた。さらに、上記ＴｉＯ２膜被覆の操作を繰り返し、３層成膜を行った。
【００４４】
＜実施例２＞
実施例１と同様にして、上記操作をさらに繰り返し、５層成膜を行った。
【００４５】
上記のようにして作製した光反射性粒子について、ＲＧＢ各色波長領域の光の反射率を測定した結果、以下の通りであった。反射率の測定及び反射ピークの波長位置測定はフィルメトリクス社製の膜厚測定器Ｆ−２０を用いた。
実施例１…６８％（Ｂ領域）、６７％（Ｇ領域）、６４％（Ｒ領域）
実施例２…８７％（Ｂ領域）、８６％（Ｇ領域）、８４％（Ｒ領域）
これより３層以上の積層数であれば、十分な反射特性が得られることが分かった。
【００４６】
光反射性粒子に対する結合剤との配合比率は、概ね１０〜３０重量％程度が望ましい。配合比率が１０重量％を切ると光反射性粒子が表面から脱離しやすくなり、スクリーンとしての性能を維持できず、３０重量％を超えたあたりから、粒子比率が低下するため、反射率が低下する。
【００４７】
＜実験例１＞
（塗料の調製）
実施例１と同様の製法により、マグネタイト粒子に膜厚６７０ｎｍのＴｉＯ２膜と膜厚１１０２ｎｍのＳｉＯ２膜を順次積層し、３層膜の光反射性粒子を作製した。得られた光反射性粒子１０ｇ、メチルイソブチルケトン３０ｇ、ジペンタエリスリトールヘキサアクリレート（日本化薬製）１.５ｇをアジターミルにて２時間攪拌した。その後、開始剤としてダロキュア１１７３（メルク社製）を１５ｍｇ添加した。
【００４８】
(スクリーンの作製)
厚さ１８８μｍのＰＥＴベースフィルム（東レ製）上に、上記塗料をバーコーターにより５μｍの厚さに塗布した。その後、ＵＶ硬化装置（アイグラフィックス製  ＥＣＳ−４０１ＧＸ）を用いて、コンベアスピード５ｍ／分、２ｋＷで硬化した。その後、裏面を黒インクで塗布しスクリーンを作製した。
【００４９】
(スクリーンの反射特性の評価)
作製した上記スクリーンの反射スペクトルを測定し、Ｒ（６４０ｎｍ〜７８０ｎｍ）、Ｇ（４９０ｎｍ〜５６０ｎｍ）、Ｂ（４５０ｎｍ〜４９０ｎｍ）の波長領域に反射ピークが入っているか確認した。
【００５０】
＜実験例２〜９＞
光反射性粒子の高屈折率層（ＴｉＯ２）及び低屈折率層（ＳｉＯ２）の厚みを表１に示すように変えた以外は、実験例１と同様にしてスクリーンを作製し、その反射特性を評価した。
【００５１】
＜実験例１０＞
（塗料の調整）
実施例１と同様の製法により、マグネタイト粒子に膜厚６５３ｎｍのＴｉＯ２膜と膜厚１０７４ｎｍのＳｉＯ２膜を順次積層し、３層膜の光反射性粒子を作製した。得られた光反射性粒子１０ｇ、メチルイソブチルケトン３０ｇ、フッ素系樹脂ＬＣ９３０（ダイキン工業性）１．５ｇをアジターミルにて２時間攪拌した。
【００５２】
(スクリーンの作製)
厚さ１８８μｍのＰＥＴベースフィルム（東レ製）上に、上記塗料をバーコーターにより５μｍの厚さに塗布した。その後、アニール炉で９０度、３０分で熱硬化処理を行った。さらに、裏面を黒インクで塗布しスクリーンを作製した。
【００５３】
実験例１〜１０の実験結果を表１に示す。なお、表１において、光学膜厚は、各層の屈折率ｎと物理膜厚ｄとの積ｎｄであり、λ＝５５０ｎｍのときのＱＷＯＴで表されている（１ＱＷＯＴ＝λ／４）。また、反射特性の評価として、反射ピーク位置がＲ（６４０ｎｍ〜７８０ｎｍ）、Ｇ（４９０ｎｍ〜５６０ｎｍ）、Ｂ（４５０ｎｍ〜４９０ｎｍ）の各波長範囲に入っているものを評価○、ＲＧＢのいずれかの波長範囲から外れているものを評価×とした。
【００５４】
【表１】
2004170959.tif 000003
【００５５】
表１から明らかように、実験例２〜実験例４、実験例７、実験例８、実験例１０は、反射ピークが３つともＲ（６４０ｎｍ〜７８０ｎｍ）、Ｇ（４９０ｎｍ〜５６０ｎｍ）、Ｂ（４５０ｎｍ〜４９０ｎｍ）の各波長領域に入っているが、実験例１は反射ピークが２つＧとＢの各波長領域から長波長側に外れ、実験例５はＲとＢの各波長領域から短波長側に外れている。また、実験例６はＧの波長領域から長波長側に、実験例９はＢの波長領域から短波長側に反射ピークが外れている。このことから、光反射性粒子の高屈折率層及び低屈折率層の光学膜厚は１０.４〜１１.４ＱＷＯＴ又は８．８〜９.２ＱＷＯＴの範囲であることが好ましい。
【００５６】
＜実験例１１＞
実験例１で作製したスクリーンの表面に、拡散角が水平方向±１０度、垂直方向±１０度に制御された光拡散制御板（米国ＰＯＣ社製、ＬＳＤ２０ｘ２０）を、リンテック社製の両面粘着シートを用いて貼り合わせた。
【００５７】
＜実験例１２＞
実験例１１のスクリーンの裏面に黒インキを塗布して黒色光吸収層を形成した。
その後、実験例１１のスクリーンとともにスクリーン輝度の角度依存性をミノルタ社製分光輝度計ＣＳ１０００を用いて測定し、最大輝度が半分になる角度（半値角）を求めた。比較のために、実験例１のスクリーンについても同様の測定を行った。このスクリーンに関してもスクリーン輝度の角度依存性を測定した。
【００５８】
＜実験例１３＞
厚さ１８８μｍのＰＥＴフィルムを同じ厚さの黒色フィルム（帝人株式会社製）に変えた以外は実験例２と同様にしてスクリーンを作成した。その後、実験例１１と同様にして該スクリーンの表面に光拡散制御板を貼り合わせた。
その後、実験例１２と同様にしてスクリーン輝度の角度依存性を測定した。
【００５９】
実験例１、１１、１２及び実験例１３の半値角度を表２に示す。角度はスクリーンに垂直な方向を０度、スクリーン面を９０度として測定を行った。また、スクリーン正面を向いて右方向をプラス角、左方向をマイナス角とした。
表２に示すように、実験例１では、広い視野角を有しているため、公衆に情報を提供する場合に好適である。これに対して、実験例１１，１２，１３では狭い視野角を有しているため、博物館展示など多数の展示品がある場合に好適であり、視野角を制限することにより効果的な画像情報を提供することができる。
【００６０】
【表２】
2004170959.tif 000004
【図面の簡単な説明】
【００６１】
【図１】本発明の一実施の形態の投影用スクリーンを示す断面図である。
【図２】本発明において基材を黒色フィルムとした投影用スクリーンを示す断面図である。
【図３】本発明の他の実施の形態の投影用スクリーンを示す断面図である。
【図４】本発明の投影用スクリーンを用いた構成示す概略図である。
【図５】従来の投影用スクリーンの構成例を示す断面図である。
【符号の説明】
【００６２】
１，２１…光反射性粒子、２，２２…反射拡散層、３，２３，９１…基材、４…基材（黒色）、２０…投影用スクリーン、２４…光拡散制御板、２５…黒色系光吸収層、３０…フロントプロジェクター、９０…周辺照明、９２…光拡散層、９２ａ…透明樹脂ビーズ、９２ｂ…パール顔料、９３…光遮蔽層、
【図１】
2004170959.tif 000005
【図２】
2004170959.tif 000006
【図３】
2004170959.tif 000007
【図４】
2004170959.tif 000008
【図５】
2004170959.tif 000009